(57)【要約】      （修正有）【課題】コーティングした紙基材への堅牢性の高い印刷を含む、インクジェット印刷に適した相変化インク組成物の提供。【解決手段】下式で示されるナフタレンジカルボン酸とアルコールと反応せさせたジエステル化合物である新規結晶性化合物とジエステル化合物、ロジンエステル化合物、アミド化合物等のアモルファス化合物の両方を含み、任意成分の着色剤とを含む相変化インク組成物。2015078364.tif 000026【選択図】なし【特許請求の範囲】
【請求項１】
アモルファス成分と；
以下の構造
【化１】
2015078364.tif 000019
〔式中、Ｒは、飽和またはエチレン性不飽和の脂肪族基である〕
を有するジエステル化合物である結晶性成分と；
任意成分の着色剤とを含む、相変化インク。
【請求項２】
結晶性成分は、温度約１４０℃での粘度が１０ｃＰ未満である、請求項１に記載の相変化インク。
【請求項３】
結晶性成分は、約１００〜約１４０℃の吐出温度での粘度が約１〜約１０ｃＰである、請求項１に記載の相変化インク。
【請求項４】
結晶性成分は、室温での粘度が約１０６ｃＰより大きい、請求項１に記載の相変化インク。
【請求項５】
インクは、標準化されたＴＲＯＭ手順によって測定するとき、１５秒未満の総結晶化時間で結晶化させることが可能である、請求項１に記載の相変化インク。
【請求項６】
少なくとも５０重量％の生物によって再生可能な内容物を含む、請求項１に記載の相変化インク。
【請求項７】
アモルファス成分は、
【化２】
2015078364.tif 000020
およびこれらの混合物からなる群から選択される、請求項１に記載の相変化インク。
【請求項８】
結晶性とアモルファス性の比率が約６０：４０〜約９５：５である、請求項１に記載の相変化インク。
【請求項９】
アモルファス成分と；
以下の構造
【化３】
2015078364.tif 000021
〔式中、Ｒは、飽和またはエチレン性不飽和の脂肪族基である〕
を有するジエステル化合物である結晶性成分と；
任意成分の着色剤とを含み、請求項１に記載の相変化インクは、約１００〜約１４０℃の吐出温度での粘度が約１〜約２２ｃＰである、相変化インク。
【請求項１０】
以下に示す式Ｉの酒石酸エステルまたは式ＩＩのＡｂｉｔｏｌ  Ｅエステルを含むアモルファス成分
【化４】
2015078364.tif 000022
〔式中、Ｒ１およびＲ２は、それぞれ、同じであってもよく、または異なっていてもよく、Ｒ１およびＲ２は、それぞれ他と独立して、アルキル基であり、そのアルキルは、約１〜約４０個の炭素原子を含む直鎖、分枝鎖または環状、飽和または不飽和、置換または非置換であってもよく、Ｒ３は、置換および非置換のアルキレン基を含むアルキレン基である〕
と、以下に示す式ＩＩＩのアミド
【化５】
2015078364.tif 000023
〔式中、Ｒは、アルキル基、アリール基、アルキルアリール基、アリールアルキル基、およびこれらの組み合わせからなる群から選択される〕または以下の式ＩＶで示される群から選択される芳香族ロジンエステル
【化６】
2015078364.tif 000024
と、以下の構造を有するジエステル化合物である結晶性成分
【化７】
2015078364.tif 000025
〔式中、Ｒは、飽和またはエチレン性不飽和の脂肪族基である〕と；
任意成分の着色剤とを含む、相変化インク。
【発明の詳細な説明】
【技術分野】
【０００１】
本発明の実施形態は、室温で固体であり、溶融したインクが基材に塗布されるような高温では溶融していることを特徴とする相変化インク組成物に関する。これらの相変化組成物をインクジェット印刷に使用することができる。本発明の実施形態は、アモルファス化合物、結晶性化合物と、場合により着色剤とを含む新規な相変化インク組成物、およびこれを製造する方法に関する。相溶性が低く、生物によって再生可能な材料から誘導されるアモルファス化合物と結晶性化合物の組み合わせを含み、迅速に結晶化し、コーティングされた紙基材に印刷されたときに高品質の画像を生成する堅牢性の高いインク組成物を与える具体的な配合物を本明細書に記載した。特に、本発明の実施形態は、相変化インクで使用するための、少なくとも２個の芳香族部分を含む新規結晶性化合物を提供する。
【背景技術】
【０００２】
インクジェット印刷プロセスは、室温で固体であり、高温で液体であるインクを使用してもよい。このようなインクは、固体インク、ホットメルトインク、相変化インクなどと呼ばれることがある。例えば、米国特許第４，４９０，７３１号は、その開示内容が全体的に本明細書に参考として組み込まれ、紙のような記録媒体に印刷するための相変化インクを分散させるための装置を開示する。ホットメルトインクを使用する圧電インクジェット印刷プロセスでは、印刷装置中の加熱器によって相変化インクを溶融し、従来の圧電インクジェット印刷と同様の様式で液体として利用する（吐出する）。印刷記録媒体と接触したら、溶融したインクは迅速に固化し、毛細管作用によって記録媒体（例えば紙）内部に運ばれるのではなく、記録媒体表面に着色剤を実質的に留まらせることができ、それによって、液体インクを用いて一般的に得られるよりも高密度の印刷を可能にする。したがって、インクジェット印刷中の相変化インクの利点は、取り扱い中にインクが流出する可能性を排除すること、さまざまな範囲の印刷密度および印刷品質、最小限の紙の皺または歪み、ノズルが詰まる危険性なく、ノズルを塞ぐことすらなく、無限に印刷しない期間が可能であることである。
【０００３】
一般的に、相変化インク（時に、「ホットメルトインク」または「固体インク」と呼ばれる）は、周囲温度で固体相であるが、インクジェット印刷デバイスを操作する高温では液体相で存在する。吐出温度では、液体インクの液滴は、印刷デバイスから放出され、インク液滴が、直接的に、または加熱した中間転写ベルトまたはドラムを介して記録媒体表面と接触すると、インク液滴はすばやく固化し、固化したインク液滴の所定のパターンを形成する。
【０００４】
カラー印刷のための相変化インクは、典型的には、相変化インクに相溶性の着色剤と合わせた相変化インク担体組成物を含む。具体的な実施形態では、インク担体組成物と、相溶性の減法混色の原色着色剤とを合わせることによって、一連の着色した相変化インクを生成することができる。減法混色の原色着色した相変化インクは、４成分の染料または顔料（つまり、シアン、マゼンタ、イエローおよびブラック）を含んでいてもよいが、インクは、これらの４色に限定されない。単一の染料または顔料、または染料または顔料の混合物を用いることによって、これらの減法混色の原色の着色したインクを生成することができる。
【０００５】
相変化インクは、運搬、長期間保存などの間は室温で固体相のままであるため、インクジェットプリンタには相変化インクが望ましい。それに加え、液体インクジェットインクを用いたインク蒸発の結果生じるノズルの詰まりに関連する問題は大部分がなくなり、それによって、インクジェット印刷の信頼性が高まる。さらに、インク液滴を最終的な記録媒体（例えば、紙、透明材料など）に直接塗布する相変化インクジェットプリンタでは、液滴は、記録媒体と接触するとすぐに固化し、その結果、印刷媒体に沿った移動の移動が抑えられ、ドット品質が高まる。
【０００６】
鮮明な画像を製造し、多孔性の紙に対する吐出部の使用の経済性および基材の自由度を与えることについて、一般的に上の従来の相変化インク技術で上手くいくが、このような技術は、コーティング基材の場合には満足のいくものではない。例えば、市販の相変化インクは、コーティング基材への接着性が悪いという問題もあり、耐引っ掻き性および画像堅牢性が悪くなる。このようなインクは、これらを製造する出発材料の一部が硬く、脆いという問題もある。これにより、インク自体が硬く、脆くなり、「紙の折り畳み」性能および書類の裏移りが悪化することによって、基材への悪い接着性がさらに悪化する。したがって、これらの意図する目的には、既知の組成物およびプロセスが適しているとはいうものの、コーティングされた紙基材の上で画像を作成するか、または印刷するためのさらなる手段が依然として必要である。このように、消費者に対し、あらゆる基材に優れた画質を与える代替となる組成物、好ましくは、相変化インク組成物および将来的な印刷技術のための生物によって再生可能な供給源から誘導される組成物を見つけることが必要である。さらに、大量印刷のように迅速に印刷する環境に適したこのような相変化インク組成物を提供することが必要である。
【発明の概要】
【発明が解決しようとする課題】
【０００７】
本明細書に示す実施形態によれば、制限された相溶性を有するアモルファス材料および結晶性材料と、染料または有機顔料とを含み、インクジェット高速印刷（例えば、コーティングされた紙基材への印刷）に適した新規な相変化インク組成物を提供する。さらに、本発明の実施形態は、得られた相変化インクに改良された耐引っ掻き性を付与する新規な結晶性材料を提供する。
【図面の簡単な説明】
【０００８】
【図１】図１は、本発明の実施形態にしたがって製造された結晶性化合物１のレオロジーデータを示すグラフである。
【発明を実施するための形態】
【０００９】
相変化インクの技術は、印刷の可能性を広げ、顧客基盤を多くの市場へと広げ、多様な印刷用途は、印刷ヘッド技術、印刷プロセスおよびインク材料の有効な融合によって促進されるだろう。相変化インク組成物は、室温（ＲＴ）（例えば、２０〜２７℃）で固体であり、溶融したインクを基材に塗布するような高温では溶融していることを特徴とする。上述のように、現行のインクの選択肢は、多孔性紙基材には上手くいくが、これらの選択肢は、コーティングされた紙基材の場合では、常に満足がいくとは限らない。
【００１０】
鮮明な画像を製造し、吐出部を使用する経済性および多孔性紙に対する基材の自由度について、従来の相変化インク技術は成功をおさめている。しかし、このような技術は、コーティングされた基材では満足のいくものではない。したがって、既知の組成物およびプロセスが、これらの意図した目的に適しているとはいうものの、コーティングされた紙基材の上に画像を作成するか、または印刷するためのさらなる手段が依然として必要である。
【００１１】
相変化インク配合物に結晶性およびアモルファス性の低分子化合物の混合物を用いることで、コーティングされた紙の上で堅牢性の高い画像を示す堅牢性の高いインク、特に、相変化インクを与えることがすでに発見されている。
【００１２】
本願発明者らは、結晶性成分およびアモルファス成分で作られる組成物の迅速な結晶化が、組成物の固有の特性ではないことをさらに発見した。結晶性／アモルファス性混合物の結晶化速度は、単に独立して結晶性成分およびアモルファス成分の機能だけではなく、さらにもっと重要なことに、結晶性材料とアモルファス材料の対を選択することによって影響を受ける。例えば、所与の結晶性成分は、あるアモルファス成分と混合したときに、迅速に結晶化する組成物を与えることがあるが、同じ結晶性成分が、異なるアモルファス成分と混合したときには、ゆっくりと結晶化する組成物を与えることがある。結晶性成分とアモルファス成分の対の化学構造間の関係は、所与の混合物の結晶化速度を制御する。しかし、次いで、迅速に結晶化するインクを与えるような結晶性成分とアモルファス成分の特定の対の選択は複雑である。
【００１３】
本発明の実施形態は、堅牢性の高いインク（特に、コーティングされた紙の上で堅牢性の高い画像を示す相変化インク）を与えるだけではなく、さらに、迅速に結晶化し、生物によって再生可能な材料によって誘導される、結晶性成分とアモルファス成分に由来するインク組成物の配合物を提供する。
【００１４】
本発明の実施形態は、（１）結晶性化合物と（２）アモルファス化合物とのブレンドを、一般的に、それぞれ約６０：４０〜約９５：５の重量比で含む新しい種類のインクジェット相変化インク組成物を提供する。さらに具体的な実施形態では、結晶性化合物とアモルファス化合物の重量比は、約６５：３５〜約９５：５、または約７０：３０〜約９０：１０である。
【００１５】
それぞれの化合物または成分は、相変化インクに特定の性質を付与し、これらのアモルファス化合物および結晶性化合物のブレンドを組み込んで得られるインクは、コーティングされていない基材およびコーティングされた基材の上で優れた堅牢性を示す。インク配合物中の結晶性化合物は、冷却すると迅速に結晶化することによって、相変化を促す。結晶性化合物は、最終的なインク膜の構造も決め、アモルファス化合物の粘着性を低減させることによって、硬いインクを生成する。アモルファス化合物は、印刷したインクに粘着性を与え、堅牢性を付与する。
【００１６】
米国特許出願第１３／４５７，１５７号は、結晶性成分およびアモルファス成分が制限された相溶性を有する組成物を用いることによって、迅速に固化するインクを達成する方法を開示しており、この内容は、全体的に本明細書に参考として組み込まれる。制限された相溶性とは、２つの成分が、溶融状態から冷却するとすぐに相分離する傾向を有することを意味する。制限された相溶性は、迅速に結晶化する能力を与えるために、結晶性成分とアモルファス成分の選択された対について、それぞれの化学構造中に存在する官能基間の関係に関する一連の設計ルールを満足するように結晶性成分およびアモルファス成分を選択することによって達成される。簡単に言うと、この設計ルールは、以下のように記載される。
（１）相変化インク組成物は、アモルファス化合物と、結晶性化合物とを含む。
（２）アモルファス化合物は、アモルファスコア部分を含み、このアモルファスコア部分は、少なくとも１個の官能基を含み、少なくとも１個のアモルファス末端基に接続しており、アモルファス末端基は、アルキル基を含み、このアルキルは、約１〜約４０個の炭素原子を含む直鎖、分枝鎖または環状、飽和または不飽和、置換または非置換であり、アモルファス化合物の構造を示す図を以下に示す。
【化１】
2015078364.tif 000002
（３）結晶性化合物は、結晶性コア部分を含み、この結晶性コア部分は、少なくとも１個の官能基を含み、少なくとも１個の結晶性末端基に接続しており、結晶性コア基は、芳香族基を含み、結晶性化合物の構造を示す図を以下に示す。
【化２】
2015078364.tif 000003
（４）アモルファスコア部分の官能基は、結晶性コア部分の官能基と同じではない。
【００１７】
特に、本発明の実施形態は、少なくとも２個の融合した芳香族コア基と、生物によって再生可能な材料から誘導されるアモルファス成分とを含む、生物によって再生可能で、迅速に結晶化するジエステルを使用する。いくつかの実施形態では、本発明の実施形態は、少なくとも２０％の生物によって再生可能な内容物、または約２０〜約８５％の生物によって再生可能な内容物、または約５０〜約８０％を含むインクを提供する。このことは、インク成分の少なくとも２０％が、再生可能な資源、例えば植物から誘導されることを意味する。特に、インク組成物は、アモルファスバインダー樹脂として機能する他の生物によって再生可能な材料に加え、脂肪族モノアルコールおよびナフタレンジカルボン酸ジアルキル、例えば、ナフタレンジカルボン酸ジメチルから誘導される、安価で鋭敏に溶融し、相変化成分として機能する結晶性材料を含有する。脂肪族アルコールは、インクにある程度の疎水特性を与え、インクの広がり性を高めるのに役立ち、この点は、他のインク配合物からの改良点である。さらに、アルコールは、生物によって再生可能であり、例えば、綿油、ココナツ油、パーム核油、トウゴマ油、菜種油、大豆油およびヒマワリ油のような植物油から誘導される。したがって、結晶性材料は、両方とも安価であり、生分解性である。これらの材料から作られる相変化インクは、市販の相変化インクと比較して、同じ基材の上で優れた堅牢性を示す。
【００１８】
迅速な印刷のために試験インクの適合性を評価するために、結晶性成分を含有する相変化インクの結晶化速度を測定するための定量的な方法を開発した。時間分解光学顕微鏡（ＴＲＯＭ）は、さまざまな試験サンプル間の比較を与え、その結果、迅速に結晶化するインクの設計に関してなされた進歩を監視する有用なツールである。ＴＲＯＭは、米国特許出願第１３／４５６，８４７号に記載されており、その全体が本明細書に参考として組み込まれる。
【００１９】
ＴＲＯＭは、偏光光学顕微鏡（ＰＯＭ）を用い、結晶の概観および成長を監視する。サンプルを、顕微鏡の交差する偏光板の間に置く。結晶性材料は、複屈折であるため、見ることができる。光を透過しないアモルファス材料または液体（例えば、溶融状態のインク）は、ＰＯＭでは黒色に見える。したがって、ＰＯＭは、結晶性成分を見ると、画像のコントラストを与え、溶融状態から設定温度まで冷却すると、結晶性−アモルファスインクの結晶化動力学を追跡することができる。異なるサンプルおよびさまざまなサンプルの間の比較を可能にするデータを得るために、標準化されたＴＲＯＭ実験条件を設定し、その目標を、実際の印刷プロセスに関連する多くのパラメータとして含む。インクまたはインク基剤を、１８ｍｍの薄い円形ガラス板で挟む。インク層の厚みを２０〜２５μｍに維持し（ガラスファイバースペーサーで制御）、この厚みは、実際に印刷されたインク層に近い。結晶化速度の測定のために、オフラインのホットプレートによってサンプルを予想吐出温度（粘度約１０〜１２ｃＰ）まで加熱し、次いで、光学顕微鏡に接続した冷却ステージに移す。冷却ステージは、あらかじめ設定した温度で恒温状態にあり、熱および液体窒素を制御しつつ供給することによって維持される。この実験の設定は、現実の印刷プロセスでインク液滴が上に吐出されると予想されるドラム／紙の温度に合わせて作られている（本開示で報告する実験の場合、４０℃）。結晶の生成および成長をカメラで記録する。
【００２０】
選択したインクについてＴＲＯＭ方法を用いて得られた結晶化時間は、実際の印刷デバイス中でのインク液滴の結晶化時間と思われる時間と同じではないことが理解されるべきである。プリンタのような実際の印刷デバイスでは、インクは、もっと迅速に固化する。ＴＲＯＭ方法によって測定されるような総結晶化時間と、プリンタ中のインクの固化時間との間に良好な相関関係があることが決定された。上述の標準化された条件において、ＴＲＯＭ方法によって決定される場合、インクが２０秒以内、１５秒以内、または１０秒以内に固化することも決定され（すなわち、総結晶化時間＜２０秒、＜１５秒、または＜１０秒）、迅速な印刷、典型的には、１００フィート／分またはそれより速い速度での印刷に適している。したがって、本開示の目的のために、１５秒よりも低い結晶化速度は、迅速な結晶化と考えられる。しかし、５００フィート／分またはそれ以上の程度での非常に高速の印刷は、標準化されたＴＲＯＭ条件で、ＴＲＯＭによって測定された結晶化速度が約７秒未満であるインクを必要とする。
【００２１】
実際に、本願発明者らは、ＴＲＯＭ試験において、時間ｔｏｔａｌ（結晶性およびアモルファス）が１５秒以下であるインクが、約１００フィート／分以上の速度での印刷に適していることを発見した。
【００２２】
特定の実施形態では、相変化インクの総結晶化時間は、結晶性化合物単独の総結晶化時間の５倍を超えない。さらなる実施形態では、相変化インクの総結晶化時間は、結晶性化合物単独の総結晶化時間の４倍を超えない。なおさらなる実施形態では、相変化インクの総結晶化時間は、結晶性化合物単独の総結晶化時間の３倍を超えない。
【００２３】
いくつかの実施形態では、相変化インクは、特定の具体的な物理特性を満たす。例えば、本発明の実施形態の相変化インクは、融点（Ｔｍｅｌｔ）が１５０℃より低く、または約６０℃〜約１４０℃、または約７０℃〜約１３０℃である。他の実施形態では、このインクは、Ｔｃｒｙｓが、６０℃より高く、または約６５℃〜約１１０℃または約７０℃〜約１００℃である。他の実施形態では、本発明の実施形態のインクは、約１００〜約１４０℃の吐出範囲での粘度が約１〜約２２ｃＰである。特に、本発明の実施形態のインクは、１４０℃での粘度が、１２ｃＰより小さく、または約１２ｃＰ〜約３ｃＰ、または約１０ｃＰ〜約５ｃＰである。このインクは、室温での粘度が約１０６ｃＰより大きくてもよい。
【００２４】
いくつかの実施形態では、アモルファス化合物は、結晶性成分および任意の着色剤または他の少量の添加剤のためのバインダー剤として機能する。本発明の実施形態では、アモルファス化合物は、一般式
【化３】
2015078364.tif 000004
を有するエステル化合物であり、式中、Ｒ１およびＲ２は、それぞれ他と独立して、アルキル基、アリール基、アリールアルキル基または二環系であり、Ｚは、アルキレン基、アリーレン基、アリールアルキレン基、またはアルキルアリーレン基である。具体的な実施形態では、アモルファス化合物は、以下に記載する構造を有する。
【００２５】
アモルファス材料は、以下の式
【化４】
2015078364.tif 000005
を有する酒石酸エステルを含んでいてもよく、式中、Ｒ１およびＲ２は、それぞれ他と独立して、つまり、これらが同じであってもよく、異なっていてもよいことを意味し、アルキル基（そのアルキル部分は、約１〜約４０個の炭素原子を含む直鎖、分枝鎖または環状、飽和または不飽和、置換または非置換であってもよい）、または置換または非置換の芳香族基またはヘテロ芳香族基、およびこれらの混合物からなる群から選択される。特定の実施形態では、Ｒ１およびＲ２は、それぞれ独立して、メチル、エチル、ｎ−プロピル、イソプロピル、ｎ−ブチルおよびｔ−ブチルから選択される１個以上のアルキル基で場合により置換されたシクロヘキシル基である。
【００２６】
酒石酸骨格は、Ｌ−（＋）−酒石酸、Ｄ−（−）−酒石酸、ＤＬ−酒石酸、またはメソ酒石酸、およびこれらの混合物から選択される。Ｒ基および酒石酸の立体化学に依存して、そのエステルは、結晶を形成し得るか、または安定なアモルファス化合物を形成し得る。具体的な実施形態では、アモルファス化合物は、Ｌ−酒石酸ジ−Ｌ−メンチル、Ｌ−酒石酸ジ−ＤＬ−メンチル（ＤＭＴ）、ＤＬ−酒石酸ジ−Ｌ−メンチル、ＤＬ−酒石酸ジ−ＤＬ−メンチル、およびこれらの任意の立体異性体およびこれらの混合物からなる群から選択される。
【００２７】
これらの材料は、吐出温度付近で（≦１４０℃、または約１００〜約１４０℃、または約１０５〜約１４０℃）比較的低い粘度を示す（＜１０２センチポイズ（ｃＰ）、または約１〜約１００ｃＰ、または約５〜約９５ｃＰ）が、室温で非常に高い粘度を示す（＞１０５ｃＰ）。
【００２８】
アモルファス成分を合成するために、酒石酸を種々のアルコールと反応させ、ジエステルを製造した。本発明の実施形態とともに使用すべき適切なアルコールは、アルキルアルコールからなる群から選択されてもよく、このアルコールのアルキル部分は、約１〜約４０個の炭素原子を含む直鎖、分枝鎖または環状、飽和または不飽和、置換または非置換であってもよく、または置換または非置換の芳香族基またはヘテロ芳香族基およびこれらの混合物であってもよい。エステル化において、例えば、メントール、イソメントール、ネオメントール、イソネオメントールのような種々のアルコール、任意の立体異性体およびこれらの混合物を使用してもよい。脂肪族アルコールの混合物をエステル化に使用してもよい。例えば、２種類の脂肪族アルコールの混合物をエステル化に使用してもよい。これらの混合反応で使用可能な脂肪族アルコールの適切な例は、シクロヘキサノールおよび置換シクロヘキサノール（例えば、２−、３−または４−ｔ−ブチルシクロヘキサノール）である。脂肪族アルコールのモル比は、２５：７５〜７５：２５、４０：６０〜６０：４０、または約５０：５０であってもよい。
【００２９】
別の実施形態では、アモルファス材料は、一般式
【化５】
2015078364.tif 000006
を有するジエステル、または一般式Ｉおよび／またはＩＩの１種類以上の化合物の混合物を含んでいてもよく、式中、Ｒ１は、アルキレン基、アリーレン基、アリールアルキレン基、アルキルアリーレン基（置換および非置換のアルキレン基を含む）であり、アルキレン基（例えば、２〜約１２個の炭素原子を含むアルキレン基）中にヘテロ原子が存在していてもよく、存在していなくてもよく、Ｒ２〜Ｒ２５基は、独立して、水素、アルキル基、アリールアルキル基、アルキルアリール基およびヘテロ環基からなる群から選択され、Ｒ２〜Ｒ２５基の１つ以上が環構造に含まれ、（ＣＨ２）ｘは、１つ以上のメチレン基を示し、ｘは、１〜約２０の整数である。
【００３０】
さらに具体的には、アモルファス化合物は、以下の構造
【化６】
2015078364.tif 000007
を有するコハク酸または酒石酸とＡｂｉｔｏｌ  Ｅアルコールとのエステルである。
【００３１】
アモルファス成分を合成するために、米国特許出願第１３／６８０，２００号に示される合成スキームに示されるように、コハク酸または酒石酸を、ＡＢＩＴＯＬ  Ｅ（商標）アルコール（Ｈｅｒｃｕｌｅｓ，Ｉｎｃ．（ウィルミントン、デラウエア）から入手可能）と反応させた。ＡＢＩＴＯＬ  Ｅは、それぞれの構造によって示され、ヒドロアビエチルアルコール（ＣＡＳ［１３３９３−９３−６］）、水素化ロジンのメチルエステル（ＣＡＳ［８０５０−１５−５］）および脱炭酸ロジン（ＣＡＳ［８０５０−１８−８］）を含む。
【００３２】
具体的な実施形態では、アモルファス材料は、一般式
【化７】
2015078364.tif 000008
を有するアミドを含んでいてもよく、式中、Ｒは、アルキル基、アリール基、アルキルアリール基、アリールアルキル基、およびこれらの組み合わせからなる群から選択される。本明細書に記載するアモルファスアミドを、任意の適切な方法または望ましい方法によって調製することができる。いくつかの実施形態では、本発明のアミンＤアモルファスアミド化合物は、Ｅａｓｔｍａｎ  Ｃｈｅｍｉｃａｌ  Ｃｏｍｐａｎｙから入手可能なアミンＤと、以下の式
【化８】
2015078364.tif 000009
の酸とを反応させることによって調製され、式中、Ｒは、約１〜約２２個の炭素原子を含むアルキル基であり、このアルキル基は、直鎖、分枝鎖、飽和、不飽和、環状、置換および非置換のアルキルから選択されてもよい。
【００３３】
具体的な実施形態では、アモルファス材料は、
【化９】
2015078364.tif 000010
からなる群から選択される芳香族ロジンエステルおよびこれらの混合物を含んでいてもよい。さらなる実施形態では、アモルファス成分は、アモルファス成分の合計重量の約５重量％〜約１５重量％、または約５重量％〜約１０重量％の
【化１０】
2015078364.tif 000011
と、アモルファス成分の合計重量の約１重量％〜約６重量％、または約１重量％〜約３重量％の
【化１１】
2015078364.tif 000012
と、アモルファス成分の合計重量の約３重量％〜約８重量％、または約４重量％〜約６重量％の
【化１２】
2015078364.tif 000013
と、アモルファス成分の合計重量の約７５重量％〜約９０重量％、または約７５重量％〜約８５重量％の
【化１３】
2015078364.tif 000014
との混合物を含む。
【００３４】
具体的な実施形態では、アモルファスバインダーは、メントールと酒石酸のジエステル（ＤＭＴ）である（以下の表１に示す化合物１）。酒石酸は、生物によって再生可能な材料であり、ワイン産業の一般的な副生成物である。メントールも、供給源によっては生物によって再生可能な場合がある。他の実施形態では、アモルファスバインダーは、シクロヘキサノールおよびｔ−ブチルシクロヘキサノール（比率５０：５０）と、酒石酸の混合物のエステルである（以下の表１の化合物２）。別の具体的な実施形態では、アモルファスバインダーは、Ａｂｉｔｏｌ  Ｅとコハク酸ジエステルのエステルである（以下の表１に示す化合物３）。Ａｂｉｔｏｌ  Ｅは、パインサップと、トウモロコシまたはソルガムから入手可能な生物由来のコハク酸とから誘導される樹脂である。生物によって再生可能な内容物は、生物由来材料の重量％を基準とする。化合物４は、アミンＤから誘導されるアミド（骨格材料としてデヒドロアビエチン酸から誘導されるテルペノイド化合物である）であり、Ｅａｓｔｍａｎ  Ｃｈｅｍｉｃａｌｓ  Ｃｏ．（キングスポート、テネシー）から市販されている。別の具体的な実施形態では、アモルファスバインダーは、Ｅａｓｔｍａｎ  Ｃｈｅｍｉｃａｌ  Ｃｏｍｐａｎｙから入手可能なアミンＤと、ヘキサン酸とのアミドである（以下の表１に示す化合物４）。
【００３５】
さらに別の具体的な実施形態では、アモルファスバインダーは、Ａｒｉｚｏｎａ  Ｃｈｅｍｉｃａｌｓ（ジャクソンビル、フロリダ）から市販された芳香族ロジン系バインダーである（表１に示される化合物５）。
【表１】
2015078364.tif 000015
【００３６】
アモルファス化合物は、吐出温度付近で（≦１４０℃）比較的低い粘度を示す（＜１０２センチポイズ（ｃＰ）、または約１〜約１００ｃＰ、または約５〜約９５ｃＰ）が、室温で非常に高い粘度を示す（＞１０５ｃＰ）。
【００３７】
いくつかの実施形態では、アモルファス化合物を結晶性化合物とともに配合し、相変化インク組成物を生成する。結晶性成分のすべてと、バインダーの一部はエステルである。この種の材料は、容易に生分解することがよく知られている。インク組成物は、良好なレオロジープロフィールを示す。Ｋプルーフによってコーティング紙の上に相変化インク組成物によって作られる印刷サンプルは、優れた堅牢性を示す。
【００３８】
いくつかの実施形態では、アモルファス材料は、インク組成物の合計重量の約５重量％〜約４０重量％、または約１０重量％〜約３５重量％、または約１５重量％〜約３０重量％の量で存在する。
【００３９】
本発明の実施形態の新規の持続可能な結晶性材料は、ナフタレンジカルボン酸ジアルキル、例えば、ナフタレンジカルボン酸ジメチル（ＮＤＣ）から合成され、これを異なるアルコールと反応させ、以下のスキームで示すように、コアに２個の芳香族基を含むジエステルを与え、
【化１４】
2015078364.tif 000016
式中、Ｒは、飽和またはエチレン性不飽和の脂肪族基であり、一実施形態では、少なくとも約６個の炭素原子を含み、別の実施形態では、少なくとも約８個の炭素原子を含み、一実施形態では、約１００個以下の炭素原子を含み、別の実施形態では、約８０個以下の炭素原子を含み、さらに別の実施形態では、約６０個以下の炭素原子を含むが、炭素原子の数は、これらの範囲からはずれていてもよい。具体的な実施形態では、結晶性化合物は、天然の脂肪族アルコール、例えば、オクタノール、ステアリルアルコール、ラウリルアルコール、ベヘニルアルコール、ミリスチルアルコール、カプリンアルコール、リノレイルアルコールおよびこれらの混合物などから誘導される。上の反応は、スズ触媒（例えば、ジブチルスズジラウレート（Ｆａｓｃａｔ  ４２０２）、ジブチルスズ酸化物（Ｆａｓｃａｔ  ４１００））；亜鉛触媒（例えば、Ｂｉ  ｃａｔ  Ｚ）；またはビスマス触媒（例えば、Ｂｉ  ｃａｔ  ８１２４；Ｂｉ  ｃａｔ  ８１０８）、チタン触媒（例えば、二酸化チタン）存在下、溶融物中でテレフタル酸ジメチルとアルコールを合わせることによって行われてもよい。このプロセスには、ほんの痕跡量の触媒が必要なだけである。
【００４０】
いくつかの実施形態では、触媒は、生成物全体の重量の約０．０１重量％〜２重量％、または約０．０５重量％〜約１重量％の量で存在する。
【００４１】
この反応は、約１５０℃〜約２５０℃、または約１６０℃〜約２１０℃の高温で行われる。無溶媒プロセスは、環境的に持続可能であり、副生成物の問題をなくし、さらに、反応器のスループットが高くなることを意味する。
【００４２】
これらのアルコールのほとんどは、例えば、綿油、ココナツ油、パーム核油、トウゴマ油、菜種油、大豆油およびヒマワリ油のような植物油から誘導される生物によって再生可能な材料である。これらのアルコールを、ナフタレンカルボン酸ジメチルと反応させ、対応するジ−エステルを与える。
【００４３】
本発明で使用するアルコールの例としては、天然の脂肪族アルコール、例えば、ステアリルアルコール、ラウリルアルコール、ベヘニルアルコールおよびこれらの混合物が挙げられる。これらのアルコールは、すべて、例えば、綿油、ココナツ油、パーム核油、トウゴマ油、菜種油、大豆油およびヒマワリ油のような植物油から誘導される生物によって再生可能な材料である。
【００４４】
ジエステル化合物を製造するために使用する（結晶性化合物として使用する）ための具体的なアルコールのサンプルを評価し、結果を表２に示す。ほとんどの化合物は、望ましい温度範囲内（すなわち、６０℃＜Ｔ＜１３０℃）で非常に鋭敏な遷移を示し、このことは、インクの相を変化させる材料として有望な特性を示す。
【表２】
2015078364.tif 000017
【００４５】
生物によって再生可能な内容物は、生物由来材料の重量％を基準とする。本発明の実施形態の結晶性成分を製造するために用いられる出発物質はすべて安価である。さらに、これらの材料を、単に副生成物としてメタノールを含む無溶媒縮合手順を用い、単純で、費用が安く、環境に優しい合成経路によって調製する。例えば、いくつかの実施形態では、結晶性成分は、生物によって再生可能な内容物が少なくとも６５重量％、または約６０〜約８５重量％または約６０〜約８０重量％である。
【００４６】
結晶性材料は、鋭敏な結晶化を示し、約１４０℃の温度で比較的低い粘度を示す（≦１０１センチポイズ（ｃＰ）、または約０．５〜約１０ｃＰ、または約１〜約１０ｃＰ）が、室温では非常に高い粘度を示す（＞１０６ｃＰ）。これらの材料は、１５０℃未満、または約６５〜約１５０℃、または約６６〜約１４５℃の鋭敏な融点（Ｔｍｅｌｔ）を有し、６０℃より大きく、または約６０〜約１４０℃、または約６５〜約１２０℃の鋭敏な結晶化温度（Ｔｃｒｙｓ）を有する。ＴｍｅｌｔとＴｃｒｙｓのΔＴは、約５５℃未満である。
【００４７】
いくつかの実施形態では、結晶性材料は、インク組成物の合計重量の約６０重量％〜約９５重量％、または約６５重量％〜約９５重量％、または約７０重量％〜約９０重量％の量で存在する。
【００４８】
実施形態のインクは、さらに、従来の添加剤と関連する既知の機能性を利用するために、このような従来の添加剤を含んでいてもよい。このような添加剤としては、例えば、少なくとも１つの酸化防止剤、消泡剤、すべり剤およびレベリング剤、清澄剤、粘度調整剤、接着剤、可塑剤などが挙げられる。
【００４９】
いくつかの実施形態では、本明細書に記載する相変化インク組成物は、着色剤も含む。したがって、本発明の実施形態のインクは、着色剤を含むインクまたは着色剤を含まないインクであってもよい。着色剤は、シアン、マゼンタ、イエロー、ブラック（ＣＭＹＫ）のセットに由来してもよく、または特注の色染料または顔料または顔料混合物から得られるスポット色に由来してもよい。染料系着色剤は、結晶性成分およびアモルファス成分および任意の他の添加剤を含むインク基剤組成物と混和性である。
【００５０】
いくつかの実施形態では、本明細書に記載する相変化インク組成物は、着色剤も含む。染料、顔料、これらの混合物などを含む任意の望ましい着色剤または有効な着色剤を相変化インク組成物に使用してもよいが、但し、着色剤が、インク担体に溶解可能または分散可能である場合に限る。任意の染料または顔料を選択してもよいが、但し、この染料または顔料がインク担体に溶解可能または分散可能であり、他のインク成分と適合する場合に限る。相変化担体組成物を、従来の相変化インク着色剤材料などと組み合わせて使用してもよい。
【００５１】
顔料も、相変化インクに適した着色剤である。
【００５２】
インク基剤中の顔料分散物は、相乗剤および分散剤によって安定化されていてもよい。一般的に、適切な顔料は、有機材料または無機物であってもよい。例えば、堅牢性の高い磁気インク文字認識（ＭＩＣＲ）インクを製造するための磁性材料に由来する顔料も適している。磁性顔料としては、磁性ナノ粒子、例えば、強磁性ナノ粒子が挙げられる。
【００５３】
いくつかの実施形態では、溶媒染料を使用する。本明細書で使用するのに適した溶媒染料の例としては、本明細書に開示するインク担体との相溶性に起因して、可溶性のスピリット染料が挙げられるだろう。
【００５４】
着色剤は、相変化インク中に、望ましい色または色相を得るのに任意の望ましい量または有効な量で、例えば、インクの少なくとも約０．１重量％〜インクの約２０重量％、インクの少なくとも約１重量％〜インクの約１５重量％、インクの少なくとも約２重量％〜インクの約１０重量％の量で存在していてもよい。
【００５５】
任意の望ましい方法または適切な方法によってインク組成物を調製することができる。普通紙、例えば、ＸＥＲＯＸ  ４２００紙、ＸＥＲＯＸ  Ｉｍａｇｅ  Ｓｅｒｉｅｓ紙、Ｃｏｕｒｔｌａｎｄ  ４０２４  ＤＰ紙、罫線付ノート紙、ボンド紙、シリカコーティング紙、例えば、Ｓｈａｒｐ  Ｃｏｍｐａｎｙシリカコーティング紙、ＪｕＪｏ紙、ＨＡＭＭＥＲＭＩＬＬ  ＬＡＳＥＲＰＲＩＮＴ紙など、光沢コーティング紙、例えば、ＸＥＲＯＸ  Ｄｉｇｉｔａｌ  Ｃｏｌｏｒ  Ｅｌｉｔｅ  Ｇｌｏｓｓ、Ｓａｐｐｉ  Ｗａｒｒｅｎ  Ｐａｐｅｒｓ  ＬＵＳＴＲＯＧＬＯＳＳ、特殊紙、例えば、Ｘｅｒｏｘ  ＤＵＲＡ紙など、透明材料、布地、繊維製品、プラスチック、ポリマー膜、無機記録媒体、例えば、金属および木材などを含む任意の適切な基材または記録シートを使用してもよい。
【実施例】
【００５６】
（実施例１）
（ナフタレン−２，６−ジカルボン酸ジステアリル（化合物１、表２）の合成）
３ッ口１００ｍＬ丸底フラスコにディーンスタークトラップ、凝縮器、熱電対、アルゴン注入口を取り付け、これにナフタレン−２，６−ジカルボン酸ジメチル（１０グラム、４０．９４ミリモル、Ｓｉｇｍａ  Ａｌｄｒｉｃｈから入手可能）、ステアリルアルコール（２２．１５グラム、８１．８９ミリモル、Ｓｐｅｃｔｒｕｍ  Ｃｈｅｍｉｃａｌから入手可能）、Ｆａｓｃａｔ  ４１００（０．０３グラム、０．１ｗｔ％、Ａｒｋｅｍａ  Ｉｎｃから入手可能）およびキシレン（５０ｍｌ、Ｓｉｇｍａ  Ａｌｄｒｉｃｈから入手可能）を加えた。アルゴン下、この混合物を１６０℃までゆっくりと加熱し、この間に、試薬が溶融／溶解した。温度を１８０℃まで上げた。反応混合物を１８０℃で一晩（〜２０時間）攪拌し、この間に、キシレンおよびメタノールの混合物を４６ｍＬ集めた。約１０分間減圧を適用し（１〜２ｍｍ−Ｈｇ）、この間に、キシレンおよびメタノールの混合物をさらに５ｍＬ集めた。この溶液をアルゴン下で約１４０℃まで冷却し、アルミニウム皿に取り出し、室温まで冷却し、オフホワイト色固体として生成物を与えた。この生成物を１Ｌエレンマイヤーフラスコに移し、イソプロピルアルコール約１００ｍＬを加え、約１００℃まで加熱し、この間に生成物が溶解した。この溶液を室温まで冷却し、この間に生成物が結晶化して析出し、これを濾過し、減圧ポンプで一晩乾燥させ、２５．３３グラムの生成物をオフホワイト色固体として得た（収率８６％）。この生成物は、１Ｈ  ＮＭＲによって純粋であることが示され、痕跡量のモノエステルを含んでいた。この化合物の物理特性を上の表２に示す。図は、そのレオロジープロフィールを示す。
【００５７】
少量のキシレンを使用し、ナフタレン−２，６−ジカルボン酸ジメチルの昇華を防ぎやすくした。加圧反応器で反応を行う場合、溶媒は必要ではないだろう。
【００５８】
（実施例２）
（ナフタレン−２，６−ジカルボン酸ジベヘニル（化合物２、表２）の合成）
化合物２を化合物１について概説したのと同じ手順を用いて合成したが、但し、ステアリルアルコールの代わりにベヘニルアルコールを用い、再結晶化させなかった。この化合物の物理特性を上の表１に示す。化合物３のレオロジープロフィールを図に示す。図に示されるように、化合物１および２は、両方とも、９０℃より高い温度で非常に鋭敏に相変化し、１００〜１４０℃の吐出範囲で粘度が低く（＜１０ｃＰ）、本発明の実施形態の堅牢性の高い相変化インクの適切な候補物質となる。
【００５９】
（実施例３）
（ナフタレン−２，６−ジカルボン酸ジラウリル（化合物３、表２）の合成）
化合物３を化合物１について概説したのと同じ手順を用いて合成したが、但し、ステアリルアルコールの代わりにラウリルアルコールを用いた。本発明の実施形態の結晶性成分を製造するために用いられるすべての出発物質は、安価であり、安全である。実際に、脂肪族アルコールの一部は、医薬産業で使用される。結晶性材料は、単に副生成物としてメタノールを含む無溶媒縮合手順を用い、単純で、費用が安く、環境に優しい合成経路によって調製される。ナフタレンジカルボキシレート（ＮＤＣ）の融点は高すぎるため、この合成にはナフタレン−２，６−ジカルボン酸ジメチルを使用する。本発明の実施形態の結晶性成分を製造するために用いられる脂肪族アルコールは、これらの成分を与える植物から誘導され、いくつかの実施形態では、生物によって再生可能な内容物が少なくとも６５％より多い。
【００６０】
（実施例４）
（インク組成物）
５種類のアモルファスバインダーを使用し、表３に示すように、本発明の実施形態のインクを製造した。
【００６１】
表２に列挙した新規な持続可能な結晶性成分のいくつかと、表１に列挙したアモルファスバインダーとの混合物を用いてインクを配合した。表３は、ナフタレンジカルボン酸ジアルキル結晶性材料を用いて製造された、生物によって再生可能であり、堅牢性の高い相変化インクの組成および特性を示す。
【表３】
2015078364.tif 000018
【００６２】
（結晶化速度）
結晶化速度は、製造インクの非常に重要な特徴であり、印刷後にインクに触れることができるまでの速度を示し、印刷速度に影響を与える。結果として、結晶化速度が速いほど、印刷速度が速い。インク実施例３の結晶化速度を、米国特許出願第１３／４５６，８４７号で上に記載されるように、時間分解光学顕微鏡（ＴＲＯＭ）実験を用いて測定した。インク実施例３は、上の表３に示すように、非常に速い結晶化速度を有していた。
【００６３】
（インク堅牢性の評価）
低圧に設定された加圧ロールを取り付けたＫプルーファーグラビア印刷プレートを用い、インク１〜５をＤＣＥＧコーティング紙（１２０ｇｓｍストック）に印刷した。グラビアプレートの温度を１４２℃に設定したが、実際のプレート温度は約１３４℃であった。Ｋプルーファー装置（ＲＫ  Ｐｒｉｎｔ  Ｃｏａｔ  Ｉｎｓｔｒｕｍｅｎｔ  Ｌｔｄ．（Ｌｉｔｌｉｎｇｔｏｎ、Ｒｏｙｓｔｏｎ、Ｈｅｒｉｓ、ＳＧ８  ０ＯＺ、Ｕ．Ｋ．）によって製造）は、インク配合物をスケールアップし、さらなる深さ方向のインクジェット印刷試験のために最適化する前に、小スケールで種々のインクをスクリーニングし、種々の基材への画質を評価するのに有用な印刷ツールである。
【００６４】
インク表面が、油を含むドラムの方を向いている状態で、Ｋプルーフを、ドラム温度５０℃、１インチ／秒（１  ｉｐｓ）でＸｅｒｏｘ  ＰＨＡＳＥＲ  ４２００プリンタ（Ｓａｔｕｒｎ）に供給した。次いで、それぞれのインクの１回のＫプルーフを、３本の丸い指状部を備えるシステムを用いて引っ掻いた。実施例１〜５のインクを用いて製造された画像からは、インクは、目に見えるほどはずれず、このことは、この画像が、堅牢性が高いことを示している。別のＫプルーフを、Ｄｕｐｌｏ  Ｄ−５９０書類挟みと面しているページでＸｅｒｏｘ  Ｂｕｓｉｎｅｓｓ  ４２００（７５ｇｓｍ）とともに折り曲げ、折り曲げたときの皺と折り曲げたときの裏移りを評価した。
【００６５】
折り曲げられたインク１〜５のＫプルーフは、折り曲げたときに皺を示さず、このことは良好な画像堅牢性を示している。
【図１】
2015078364.tif 000027